상술 한 실시 예 와 동일 하 게 , 도 2 에 도시 한 스텝 S 11 내지 S 16 을 실시 하 여 , 압 전 재료 의 원료 조성물 의 분체 를 수득 하 였 다 . 이 출발 원료 에 는 , TiO 2 , ZrO 2 , PbO , ZnO , Nb 2 O 5 가 포함 되 어 있 고 , 여기 에 P 2 O 5 시약 이 첨가 되 어 있 다 . 그리고 , P 2 O 5 가 첨가 된 출발 원료 를 , 소성 후 에 Pb 0 . 99 [ ( Zn 1 / 3 Nb 2 / 3 ) 0 . 1 Ti 0 . 44 Zr 0 . 46 ] O 3 의 조성 을 갖 는 압 전 자기 가 수득 되 도록 칭량 하 여 배합 하 였 다 .